(57)【要約】    【課題】  微細孔を形成するプロセス条件を鑑み、安定して前記微細孔を形成し、ひいては大型のガラス基板においても安定して高性能な薄膜トランジスタを得ることを可能とする半導体装置の製造方法を提供する。    【解決手段】  基板（１１）上に下地絶縁膜（１２１）を形成する工程と、下地絶縁膜（１２１）上に第一絶縁膜（１２２）を形成する工程と、第一絶縁膜（１２２）に直径ｄ1の孔（１２３）を形成する工程と、孔（１２３）を含む第一絶縁膜（１２２）上に第二絶縁膜（１２４）を形成する工程とを含み、第二絶縁膜（１２４）の形成工程での基板面内での膜厚分布が±ｙ％である場合に、孔（１２３）の直径ｄ1が、ｄ1≦６５００／ｙ＋８５ｎｍという関係を満たすことを特徴とする。【選択図】  図１
2005294630.tif 000002
【特許請求の範囲】
【請求項１】
少なくとも一方の表面が絶縁性の基板に半導体膜を用いて薄膜トランジスタを形成する半導体装置の製造方法であって、
前記基板上に下地絶縁膜を形成する工程と、
前記下地絶縁膜上に第一絶縁膜を形成する工程と、
前記第一絶縁膜に直径ｄ1の孔を形成する工程と、
前記凹部を含む前記第一絶縁膜上に第二絶縁膜を形成する工程とを含み、
前記第二絶縁膜の形成工程での基板面内での膜厚分布が±ｙ％である場合に、前記孔の直径ｄ1が、
ｄ1≦６５００／ｙ＋８５ｎｍ
という関係を満たすことを特徴とする半導体装置の製造方法。
【請求項２】
さらに前記孔の直径ｄ1が、
ｄ1≦８９７．５ｎｍ
という関係を満たす、請求項１に記載の半導体装置の製造方法。
【請求項３】
前記第二絶縁膜の形成工程では、前記第一絶縁膜上の第二絶縁膜の膜厚に対する、前記孔の側壁に堆積する第二絶縁膜の膜厚の比がｘである場合に、前記孔の直径ｄ1が、
ｄ1≦１５００ｘ＋８５ｎｍ
という関係を満たす、請求項１または２に記載の半導体装置の製造方法。
【請求項４】
さらに前記孔の直径ｄ1が、
ｄ1≦８３５ｎｍ
という関係を満たす、請求項３に記載の半導体装置の製造方法。
【請求項５】
少なくとも一方の表面が絶縁性の基板上に形成された半導体膜を用いて形成される薄膜トランジスタを含んで構成される半導体装置であって、
前記半導体膜は、前記基板上に設けられた起点部を起点として形成された略単結晶粒を含んでおり、
前記起点部は基板上に形成された凹部であり、
前記凹部は、第一絶縁膜に形成された直径８９７．５ｎｍ以下の孔に第二絶縁膜を堆積したものである、半導体装置。
【請求項６】
前記凹部は、前記第一絶縁膜に形成された直径８３５ｎｍ以下の孔に第二絶縁膜を堆積して形成されたものである、請求項５に記載の半導体装置。
【発明の詳細な説明】
【技術分野】
【０００１】
本発明は、半導体装置の製造方法及びこの製造方法により製造される半導体装置、電気光学装置、集積回路及び電子機器に関する。
【背景技術】
【０００２】
電気光学装置、例えば、液晶表示装置や有機ＥＬ（エレクトロルミネセンス）表示装置などにおいては、半導体素子としての薄膜トランジスタを含んで構成される薄膜回路を用いて画素のスイッチングなどを行っている。従来の薄膜トランジスタは、非晶質シリコン膜を用いて、チャネル形成領域等の活性領域を形成している。また、多結晶シリコン膜を用いて活性領域を形成した薄膜トランジスタも実用化されている。多結晶シリコン膜を用いることにより、非晶質シリコン膜を用いた場合に比較して移動度などの電気的特性が向上し、薄膜トランジスタの性能を向上させることができる。
【０００３】
また、薄膜トランジスタの性能を更に向上させるために、大きな結晶粒からなる半導体膜を形成し、薄膜トランジスタのチャネル形成領域内に結晶粒界が入り込まないようにする技術が検討されている。例えば、基板上に微細孔を形成し、この微細孔を結晶成長の起点として半導体膜の結晶化を行うことにより、大粒径のシリコンの結晶粒を形成する技術が提案されている。このような技術は、例えば、特開平１１−８７２４３号公報（特許文献１）、文献「Single Crystal Thin Film Transistors；IBM TECHNICAL DISCLOSURE BULLETIN Aug.1993 pp257-258」（非特許文献１）、文献「Advanced Excimer-Laser Crystallization Techniques of Si Thin-Film For Location Control of Large Grain on Glass；R.Ishihara et al. , proc.SPIE 2001, vol.4295 pp14-23」（非特許文献２）などに記載されている。この技術を用いて形成される大結晶粒径のシリコン膜を用いて薄膜トランジスタを形成することにより、１つの薄膜トランジスタの形成領域（特に、チャネル形成領域）に結晶粒界が入り込まないようにすることが可能となる。これにより、移動度等の電気的特性に優れた薄膜トランジスタを実現することが可能になる。
【特許文献１】特開平１１−８７２４３号公報
【非特許文献１】「Single Crystal Thin Film Transistors」, IBM TECHNICAL DISCLOSURE BULLETIN Aug.1993 pp257-258
【非特許文献２】「Advanced Excimer-Laser Crystallization Techniques of Si Thin-Film For Location Control of Large Grain on Glass 」, R.Ishihara et al. , proc.SPIE 2001, vol.4295, pp14-23
【発明の開示】
【発明が解決しようとする課題】
【０００４】
ところで前記微細孔は、直径２０ｎｍ程度から１５０ｎｍ程度の太さであることが望ましい。直径１５０ｎｍ以上の大きい微細孔では、後に前記微細孔上および内部に非晶質シリコン膜を堆積し、レーザ照射によって前記非晶質シリコン膜を結晶化する際、前記微細孔から成長するシリコン結晶粒には不規則粒界が含まれ、そこに形成する薄膜トランジスタは安定して特性の優れたものが得られない。一方、直径２０ｎｍ程度以下の細い微細孔では、微細孔内部に非晶質シリコン膜を堆積することが困難となり、後のレーザ照射によるシリコン結晶粒の成長が安定して実現できない。
【０００５】
しかしながら、特に３００ｍｍ四方を越える大型のガラス基板上に上記微細孔を均一に、安定的に形成することは困難である。
【０００６】
よって、本発明は、前記孔を形成するプロセス条件を鑑み、安定して前記孔を形成し、ひいては大型のガラス基板においても安定して高性能な薄膜トランジスタを得ることを可能とする半導体装置の製造方法を提供することを目的とする。
【課題を解決するための手段】
【０００７】
上記目的に鑑み本発明は、少なくとも一方の表面が絶縁性の基板に半導体膜を用いて薄膜トランジスタを形成する半導体装置の製造方法であって、基板上に下地絶縁膜を形成する工程と、下地絶縁膜上に第一絶縁膜を形成する工程と、第一絶縁膜に直径ｄ1の孔を形成する工程と、孔を含む第一絶縁膜上に第二絶縁膜を形成する工程とを含み、第二絶縁膜の形成工程での基板面内での膜厚分布が±ｙ％である場合に、孔の直径ｄ1が、ｄ1≦６５００／ｙ＋８５ｎｍという関係を満たすことを特徴とする。
【０００８】
絶縁膜に形成した微細孔から結晶成長をさせることは上記非特許文献等で公知となっていたが、具体的な物理的な条件として、どのような微細孔その他の条件を満たすと安定的に結晶成長し、良好な半導体膜が得られるのかについては、具体化はされていなかった。本願出願人の実験によれば、第一絶縁膜に形成される孔の直径と基板面内での第二絶縁膜の膜厚分布が上記関係を有する場合に安定的な結晶成長を達成するための凹部（微細孔）が形成できることが判明した。
【０００９】
さらに孔の直径ｄ1が、ｄ1≦８９７．５ｎｍという関係を満たすことが好ましい。このような数値条件を満たせば略単結晶粒が安定的に成長することが確認されたからである。
【００１０】
第二絶縁膜の形成工程では、第一絶縁膜上の第二絶縁膜の膜厚に対する、孔の側壁に堆積する第二絶縁膜の膜厚の比がｘである場合に、孔の直径ｄ1が、ｄ1≦１５００ｘ＋８５ｎｍという関係を満たすことが好ましい。このような数値条件を満たせば略単結晶粒が安定的に成長することが確認されたからである。
【００１１】
さらに孔の直径ｄ1が、ｄ１≦８３５ｎｍという関係を満たすことが好ましい。このような数値条件を満たせば略単結晶粒が安定的に成長することが確認されたからである。
【００１２】
少なくとも一方の表面が絶縁性の基板上に形成された半導体膜を用いて形成される薄膜トランジスタを含んで構成される半導体装置であって、半導体膜は、基板上に設けられた起点部を起点として形成された略単結晶粒を含んでおり、起点部は基板上に形成された凹部であり、凹部は、第一絶縁膜に形成された直径８９７．５ｎｍ以下の孔に第二絶縁膜を堆積して形成されたものであることが好ましい。このような数値条件を満たせば略単結晶粒が安定的に成長することが確認されたからである。
【００１３】
凹部は、第一絶縁膜に形成された直径８３５ｎｍ以下の孔に第二絶縁膜を堆積して形成されたものであることが好ましい。このような数値条件を満たせば略単結晶粒が安定的に成長することが確認されたからである。
【発明を実施するための最良の形態】
【００１４】
次に本発明を実施するための好適な実施形態を、図面を参照しながら説明する。
【００１５】
<第１の実施の形態>
<構成>
以下、本発明の実施の形態について図面を参照して説明する。
【００１６】
本実施形態の製造方法は、（１）基板上に半導体膜であるシリコン膜の結晶化の起点となる本発明の凹部としての微細孔を形成する工程と、（２）前記微細孔からシリコン結晶粒を成長・形成させる工程と、（３）前記シリコン結晶粒を含むシリコン膜を用いて薄膜トランジスタを形成する工程とを含んでいる。以下、それぞれの工程について詳細に説明する。
【００１７】
（１）微細孔形成工程
図１に示すように、ガラス基板１１上に下地絶縁膜１２１としての酸化シリコン膜を形成する。膜厚ｔ0はたとえば２００ｎｍ程度である。次に前記下地絶縁膜１２１上に第一絶縁膜１２２として酸化シリコン膜を膜厚ｔ1で形成する。次に前記第一絶縁膜１２２に直径ｄ1の孔１２３を形成する。この形成手法としては、マスクを用いて前記第一絶縁膜１２２用上に塗布したフォトレジスト膜を露光、現像して、前記孔１２３の形成位置を露出させる開口部を有するフォトレジスト膜（図示せず）を第一絶縁膜１２２上に形成し、このフォトレジスト膜をエッチングマスクとして用いて反応性イオンエッチングを行い、その後、前記フォトレジスト膜を除去することによって形成することができる。次に前記孔１２３を含む前記第一絶縁膜１２２上に、第二絶縁膜１２４としての酸化シリコン膜を形成する。この第二絶縁膜１２４の平均膜厚はｔ2であるが、±ｙ％の膜厚分布を有している。また第二絶縁膜１２４の堆積時の、前記第一絶縁膜１２２上部の平均膜厚ｔ2に対する、前記孔１２３側面に堆積する膜厚の比をｘとする。
【００１８】
これら下地絶縁膜１２１、第一絶縁膜１２２、第二絶縁膜１２４はいずれも例えばＴＥＯＳ（Tetra Ethyl Ortho Silicate）やシラン（ＳｉＨ4）ガスを原料として用いたＰＥＣＶＤ法により形成可能である。またその場合、前記ｘの値は一般に１以下の値となる。
【００１９】
このように前記第一絶縁膜１２２に形成した孔１２３に対して第二絶縁膜１２４を堆積することによって、より径の小さい本発明の凹部としての微細孔１２５が形成され、その直径ｄ2は、ｄ2＝ｄ1―２＊ｘｔ2で表される。実際には第二絶縁膜１２４の膜厚分布を考慮すると、直径ｄ２は基板１１面内においてｄ1―２＊（１＋ｙ／１００）＊ｘｔ2  〜  ｄ1―２＊（１―ｙ／１００）＊ｘｔ2の範囲のばらつきをもつ。
【００２０】
後に述べる微細孔１２５からシリコン結晶粒を成長させる工程において、微細孔１２５の直径ｄ2は２０ｎｍから１５０ｎｍの範囲内にあることが望ましい。理由は先に述べた通りである。よって、
条件１：ｄ1―２＊（１＋ｙ／１００）＊ｘｔ2  ≧  ２０ｎｍ、
条件２：ｄ1―２＊（１―ｙ／１００）＊ｘｔ2  ≦  １５０ｎｍ
を満たすように微細孔１２５を形成することで、後に述べる微細孔１２５からシリコン結晶粒を安定して成長させることが可能となる。
【００２１】
そこで許容される最も広い条件として、条件１＝２０ｎｍ、条件２＝１５０ｎｍとして計算すると、
条件３：ｘｔ2＝３２５０／ｙｎｍ
を得る。
【００２２】
ここで、前記第一絶縁膜１２２に形成する孔の直径ｄ1の適切な値を求めるため、前記微細孔１２５の直径ｄ2を２０ｎｍ〜１５０ｎｍの中心値としてｄ2＝８５ｎｍとすると、
条件４：ｄ1＝２＊ｘｔ2＋ｄ2＝２＊３２５０／ｙ＋８５ｎｍ＝６５００／ｙ＋８５ｎｍ
を得る。よって、
条件５：ｄ1≦６５００／ｙ＋８５ｎｍ
を満たすようにｄ1を設計することによって、安定して後述のシリコン結晶粒の形成が実現できる。
【００２３】
特に一般的なＰＥＣＶＤ法による絶縁膜形成では、膜厚均一性ｙは８％程度以下で堆積可能であることから、条件５より、ｄ1は８９７．５ｎｍ以下で設計および形成することによって、安定したシリコン結晶粒の形成が実現できる。
【００２４】
一方、ガラス基板上に堆積する酸化シリコン膜の膜厚が１．５μｍ程度以上の場合、酸化シリコン膜の内部応力によってクラックや剥離が発生する場合が多くある。よってこの微細孔形成工程において堆積する全絶縁膜の厚さ：ｔ0＋ｔ1＋ｔ2≦１５００ｎｍとすることが望ましい。
【００２５】
ガラス基板１１を用いた場合、ガラス基板１１からの不純物汚染を避けるために下地絶縁膜１２１の膜厚ｔ0は１００ｎｍ以上、望ましくは２００ｎｍ程度が必要である。また第一絶縁膜１２２の膜厚ｔ1は、第二絶縁膜１２４堆積後に形成される微細孔１２５の深さに関係し、これまでの発明者の実験結果から５５０ｎｍ程度以上が望ましい事がわかっている。よって、ｔ2≦７５０ｎｍとなる。
【００２６】
これを上記条件４に適用入すると、
条件６：ｄ1≦１５００ｘ＋８５ｎｍ
となる。
【００２７】
よって、条件５と共に、条件６を満たす第一絶縁膜１２２に形成する孔１２３の直径ｄ1を設計・形成することで、後述の結晶粒形成工程では、より安定したシリコン結晶粒の形成が実現できる。
【００２８】
一般にｘは０．５〜１の値をとることから、条件６より、ｄ1は８３５〜１５８５ｎｍ以下の大きさにすることが望ましいことがわかる。実際のＰＥＣＶＤ法による酸化シリコン膜の成膜では、ｘは０．５〜０．６程度の値であることから、ｄ1は８３５〜９８５ｎｍ以下に設計、形成することが望ましい。更に製造プロセス中のｘの変動の影響を低減するためには、ｄ1≦８３５ｎｍで設計、形成することが更に望ましい。
【００２９】
（２）結晶粒形成過程
図２は、シリコン膜１３を形成する工程について説明する断面図である。
【００３０】
図２（ａ）は上記した工程によって製造された微細孔１２５である。以下、下地絶縁膜１２１、第一絶縁膜１２２、及び第二絶縁膜１２４を総称して、絶縁膜１２を記載する。
【００３１】
図２（ｂ）に示すように、ＬＰＣＶＤ法やＰＥＣＶＤ法などの製膜法によって、前記第二絶縁膜１２４である酸化シリコン膜上および前記微細孔１２５内に、半導体膜として用いる非晶質シリコン膜１３０を形成する。この非晶質シリコン膜１３０は、５０〜３００ｎｍ程度の膜厚に形成することが好適である。また、非晶質シリコン膜１３０に代えて、多結晶シリコン膜を形成してもよい。なお、これらシリコン膜１３をＬＰＣＶＤ法やＰＥＣＶＤ法により形成した場合には、形成されるシリコン膜１３中の水素含有量が比較的に多くなる場合がある。このような場合には、後述するレーザ照射時にシリコン膜のアブレーションが生じないようにするために、当該シリコン膜１３の水素含有量を低くする（好適には１％以下）ための熱処理を行うとよい。
【００３２】
次に、図２（ｃ）に示すように、前記シリコン膜１３に対してレーザ照射Ｌを行う。このレーザ照射Ｌは、例えば、波長３０８ｎｍ、パルス幅２０〜３０ｎｓのＸｅＣｌパルスエキシマレーザ、またはパルス幅２００ｎｓ程度のＸｅＣｌエキシマレーザを用いて、エネルギー密度が０．４〜２．０Ｊ／ｃｍ2程度となるように行うことが好適である。このような条件でレーザ照射を行うことにより、照射したレーザは、そのほとんどがシリコン膜１３の表面付近で吸収される。これは、ＸｅＣｌパルスエキシマレーザの波長（３０８ｎｍ）における非晶質シリコンの吸収係数が０．１３９ｎｍ-1と比較的に大きいためである。
【００３３】
レーザ照射の条件を適宜に選択することにより、シリコン膜１３を、微細孔１２５内の底部には非溶融状態の部分が残り、それ以外の部分については略完全溶融状態となるようにする。これによりレーザ照射後のシリコンの結晶成長は微細孔１２５の底部近傍で先に始まり、シリコン膜１３の表面付近、すなわち略完全溶融状態の部分へ進行する。レーザ照射のエネルギー密度がこれよりやや強く、微細孔１２５内の底部に非溶融状態の部分が残らない場合においても、略完全溶融状態であるシリコン膜１３の表面付近と微細孔１２５の底部との間には温度差が生じ、やはりレーザ照射後のシリコンの結晶成長は微細孔１２５の底部近傍で先に始まり、先と同様にシリコン膜１３の表面付近、すなわち略完全溶融状態の部分へ進行し得る。
【００３４】
シリコン結晶成長の初期段階では、微細孔１２５の底部においていくつかの結晶粒が発生し得る。このとき、微細孔１２５の断面寸法（本実施形態では、円の直径）を１個の結晶粒と同程度か少し小さい程度にしておくことにより、微細孔１２５の上部（開口部）には１個の結晶粒のみが到達するようになる。具体的には直径２０ｎｍ〜１５０ｎｍ程度が適当である。これによりシリコン膜の略完全溶融状態の部分では、微細孔１２５の上部に到達した１個の結晶粒を核として結晶成長が進行するようになり、図２（ｄ）に示すように、微細孔１２５を略中心とした大粒径のシリコン結晶粒１３１を規則的に配列してなるシリコン膜を形成可能となる。このシリコン結晶粒は、Σ３やΣ９やΣ２７といった規則粒界（対応粒界）を含み得るが、不規則粒界を含まない略単結晶粒である。一般に不規則粒界は多くのシリコン不対電子を含むため、そこに形成する薄膜トランジスタの特性の低下や特性のばらつきの大きな要因となるが、本手法によって形成されるシリコン結晶粒１３１にはそれを含まないため、結晶粒内に薄膜トランジスタを形成することで、優れた特性を有する薄膜トランジスタが実現可能となる。しかしここで、前記微細孔１２５の直径が１５０ｎｍ程度以上の大きい直径を有する微細孔である場合は、微細孔１２５底部で発生した複数の結晶粒が微細孔上部まで成長して到達し、その結果、前記微細孔１２５を略中心として形成されるシリコン結晶粒には、不規則粒界を含むことになる。
【００３５】
なお、上述したレーザ照射による結晶化の際に、併せてガラス基板１１を加熱することも好ましい。例えば、ガラス基板１１を載置するステージによって当該ガラス基板１１の温度が２００℃〜４００℃程度となるように加熱処理を行うとよい。このように、レーザ照射と基板加熱とを併用することにより、各シリコン結晶粒１３１の結晶粒径を更に大粒径化することが可能となる。基板加熱を併用することにより、当該加熱を行わない場合に比較してシリコン結晶粒１３１の粒径を概ね１．５倍〜２倍程度にすることができる。更には、基板加熱の併用によって結晶化の進行が緩やかになるため、シリコン結晶粒１３１の結晶性がより向上するという利点もある。
【００３６】
（３）薄膜トランジスタ形成工程
次に、上述したシリコン膜を用いて形成される薄膜トランジスタの構造について説明する。現状では、微細孔１２５を起点とした結晶化を行うことにより得られるシリコン結晶粒１３１の結晶粒径は６μｍ程度の大きさである。
【００３７】
図３の平面図に示した薄膜トランジスタを形成する工程について説明する。図４は、薄膜トランジスタを形成する工程を説明する説明図であり、図３に示すＢ−Ｂ’方向の断面図を示している。
【００３８】
図４（ａ）に示すように、シリコン結晶粒１３１をパターニングし、薄膜トランジスタの形成に不要となる部分を除去して整形し半導体膜１３３とする。このとき、半導体膜１３３のチャネル形成領域１３５となる部分には、微細孔１２５及びその近傍を含まないようにする。これは微細孔１２５及びその周辺は結晶性の乱れが多いためである。
【００３９】
次に、図４（ｂ）に示すように、第二絶縁膜１２４である酸化シリコン膜およびパターニングされた半導体膜１３３の上面に、電子サイクロトロン共鳴ＰＥＣＶＤ法（ＥＣＲ−ＰＥＣＶＤ法）または平行平板型のＰＥＣＶＤ法等によって酸化シリコン膜を形成する。この酸化シリコン膜は、薄膜トランジスタのゲート絶縁膜１４として機能し、膜厚は１０ｎｍ〜１５０ｎｍ程度が好ましい。
【００４０】
次に、図４（ｃ）に示すように、スパッタリング法などの製膜法によってタンタル、アルミニウム等の金属薄膜を形成した後に、パターニングを行うことによって、ゲート電極１５及びゲート配線膜を形成する。そして、このゲート電極１５をマスクとしてドナーまたはアクセプタとなる不純物元素を打ち込む、いわゆる自己整合イオン打ち込みを行うことにより、シリコン膜にソース領域及びドレイン領域１３４並びにチャネル形成領域１３５を形成する。例えば、本実施形態では、不純物元素としてリン（Ｐ）を打ち込み、その後、ＸｅＣｌエキシマレーザを２００ｍＪ／ｃｍ2〜４００ｍＪ／ｃｍ2程度のエネルギー密度に調整して照射して不純物元素を活性化することによって、Ｎ型の薄膜トランジスタを形成する。なお、レーザ照射の代わりに、２５０℃〜４５０℃程度の温度で熱処理を行うことにより、不純物元素の活性化を行ってもよい。
【００４１】
次に、図４（ｄ）に示すように、ゲート絶縁膜１４である酸化シリコン膜およびゲート電極１５の上面に、ＰＥＣＶＤ法などの製膜法によって、５００ｎｍ程度の膜厚の酸化シリコン膜を形成する。この酸化シリコン膜は層間絶縁膜１６として機能する。次に、この層間絶縁膜１６とゲート絶縁膜１４を貫通してソース領域及びドレイン領域１３４のそれぞれに至るコンタクトホール１６１、１６２を形成し、これらのコンタクトホール内に、スパッタリング法などの製膜法によってアルミニウム、タングステン等の金属を埋め込み、パターニングすることによって、ソース電極１８１及びドレイン電極１８２を形成する。以上に説明した製造方法によって、本実施形態の薄膜トランジスタが形成される。
【００４２】
次に、本発明に係る薄膜トランジスタの適用例について説明する。本発明に係る薄膜トランジスタは、液晶表示装置のスイッチング素子として、あるいは有機ＥＬ表示装置の駆動素子として利用することができる。
【００４３】
図５は、本実施形態の電気光学装置の一例である表示装置１の接続状態を示す図である。図５に示すように、表示装置１は、表示領域内に画素領域Ｇを配置して構成される。画素領域Ｇは有機ＥＬ発光素子ＯＬＥＤを駆動する薄膜トランジスタＴ１〜Ｔ４を使用している。薄膜トランジスタＴ１〜Ｔ４は上述した実施形態の製造方法によって製造されるものが使用される。ドライバ領域２からは、発光制御線Ｖgpおよび書き込み制御線Ｖselが各画素領域Ｇに供給されている。ドライバ領域２からは、電流線Ｉdataおよび電源線Ｖddが各画素領域Ｇに供給されている。書き込み制御線Ｖselと定電流線Ｉdataを制御することにより、各画素領域Ｇに対する電流プログラムが行われ、発光制御線Ｖgpを制御することにより発光が制御される。また、本実施形態の薄膜トランジスタは、ドライバ領域２及び３についても本発明のトランジスタが使用可能であり、特にドライバ領域２に含まれる発光制御線Ｖgpおよび書き込み制御線Ｖselを選択するバッファー回路など大電流が必要とされる用途に有用である。
【００４４】
図６は、表示装置１を適用可能な電子機器の例を示す図である。上述した表示装置１は、種々の電子機器に適用可能である。
【００４５】
図６（ａ）は携帯電話への適用例であり、当該携帯電話２０は、アンテナ部２１、音声出力部２２、音声入力部２３、操作部２４、および本発明の表示装置１を備えている。このように本発明の表示装置は表示部として利用可能である。
【００４６】
図６（ｂ）はビデオカメラへの適用例であり、当該ビデオカメラ３０は、受像部３１、操作部３２、音声入力部３３、および本発明の表示装置１を備えている。このように本発明の表示装置は、ファインダや表示部として利用可能である。
【００４７】
図６（ｃ）は携帯型パーソナルコンピュータ（いわゆるＰＤＡ）への適用例であり、当該コンピュータ４０は、カメラ部４１、操作部４２、および本発明の表示装置１を備えている。このように本発明の表示装置は、表示部として利用可能である。
【００４８】
図６（ｄ）はヘッドマウントディスプレイへの適用例であり、当該ヘッドマウントディスプレイ５０は、バンド５１、光学系収納部５２および本発明の表示装置１を備えている。このように本発明の表示パネルは画像表示源として利用可能である。
【００４９】
図６（ｅ）はリア型プロジェクターへの適用例であり、当該プロジェクター６０は、筐体６１に、光源６２、合成光学系６３、ミラー６４、６５、スクリーン６６、および本発明の表示装置１を備えている。このように本発明の表示装置は画像表示源として利用可能である。
【００５０】
図６（ｆ）はフロント型プロジェクターへの適用例であり、当該プロジェクター７０は、筐体７２に光学系７１および本発明の表示装置１を備え、画像をスクリーン７３に表示可能になっている。このように本発明の表示装置は画像表示源として利用可能である。
【００５１】
本発明のトランジスタを使用した表示装置１は、上述した例に限らずアクティブ型あるいはパッシブマトリクス型の、液晶表示装置及び有機ＥＬ表示装置を適用可能なあらゆる電子機器に適用可能である。例えば、この他に、表示機能付きファックス装置、デジタルカメラのファインダ、携帯型ＴＶ、電子手帳、電光掲示盤、宣伝公告用ディスプレイなどにも活用することができる。
【００５２】
なお、上述した実施形態にかかる半導体装置の製造方法と素子転写技術とを組み合わせることも可能である。具体的には、上述した実施形態にかかる方法を適用して、転写元となる第１基板上に半導体装置を形成した後に、当該半導体装置を転写先となる第２基板上に転写（移動）する。これにより、第１基板については、半導体膜の成膜やその後の素子形成に都合のよい条件（形状、大きさ、物理的特性等）を備えた基板を用いることができるので、当該第１基板上に微細かつ高性能な半導体素子を形成することが可能となる。また、第２基板については、素子形成プロセス上の制約を受けることがなく、大面積化が可能となると共に、合成樹脂やソーダガラス等からなる安価な基板や可撓性を有するプラスチックフィルム等、幅広い選択肢から所望のものを用いることが可能となる。したがって、微細かつ高性能な薄膜半導体素子を大面積の基板に容易に（低コストに）形成することが可能となる。
【図面の簡単な説明】
【００５３】
【図１】微細孔を形成する工程について説明する説明図である。
【図２】シリコン膜を形成する工程について説明する説明図である。
【図３】薄膜トランジスタについて、主にゲート電極と活性領域（ソース領域、ドレイン領域、チャネル形成領域）に着目し、それ以外の構成を省略して示した平面図である。
【図４】薄膜トランジスタを形成する工程を説明する説明図である。
【図５】電気光学装置の一例である表示装置の接続状態を示す図である。
【図６】表示装置を適用可能な電子機器の例を示す図である。
【符号の説明】
【００５４】
１１…ガラス基板、  １２（１２１、１２２、１２４）、１４、１６…酸化シリコン膜、  １２３…孔、  １２５…微細孔（凹部）、  １３…シリコン膜、  １３１…シリコン結晶粒、  １３２…結晶粒界、  １３３…半導体膜（トランジスタ領域）、  １５…ゲート電極、  １３４…ソース領域及びドレイン領域、  １３５…チャネル形成領域、  １…表示装置
【図１】
2005294630.tif 000003
【図２】
2005294630.tif 000004
【図３】
2005294630.tif 000005
【図４】
2005294630.tif 000006
【図５】
2005294630.tif 000007
【図６】
2005294630.tif 000008